(57)【要約】【課題】耐指紋性を定量的に、かつ高い再現性で評価することのできる耐指紋性の評価方法、当該評価方法を利用した光学部材の生産方法、および耐指紋性に優れた光学部材を提供する。【解決手段】被評価物の表面の、ＣＩＥ１９７６Ｌ*ａ*ｂ*表色系により規定される明度Ｌ*を測定し、次いで、被評価物の表面に、オレイン酸希釈液を塗布し、乾燥させた後、ＣＩＥ１９７６Ｌ*ａ*ｂ*表色系により規定される明度Ｌ*を測定し、オレイン酸希釈液の塗布前後における明度Ｌ*を指標として、被評価物の表面の耐指紋性を評価する、耐指紋性の評価方法。【選択図】図１
2020034416.tif 000002
【特許請求の範囲】
【請求項１】
被評価物の表面の、ＣＩＥ１９７６Ｌ*ａ*ｂ*表色系により規定される明度Ｌ*を測定し、
次いで、前記被評価物の表面に、オレイン酸希釈液を塗布し、乾燥させた後、ＣＩＥ１９７６Ｌ*ａ*ｂ*表色系により規定される明度Ｌ*を測定し、
前記オレイン酸希釈液の塗布前後における前記明度Ｌ*を指標として、前記被評価物の表面の耐指紋性を評価する
ことを特徴とする耐指紋性の評価方法。
【請求項２】
前記オレイン酸希釈液の塗布前における前記明度Ｌ*を塗布前明度Ｌ*とし、
前記オレイン酸希釈液の塗布後における前記明度Ｌ*を塗布後明度Ｌ*とし、
前記塗布後明度Ｌ*から前記塗布前明度Ｌ*を差し引いた変化量ΔＬ*によって、前記被評価物の表面の耐指紋性を評価することを特徴とする請求項１に記載の耐指紋性の評価方法。
【請求項３】
前記オレイン酸希釈液の塗布前における前記明度Ｌ*を塗布前明度Ｌ*とし、
前記オレイン酸希釈液の塗布後における前記明度Ｌ*を塗布後明度Ｌ*とし、
下記式によって算出される変化率（％）によって、前記被評価物の表面の耐指紋性を評価することを特徴とする請求項１または２に記載の耐指紋性の評価方法。
変化率＝｛（塗布後明度Ｌ*−塗布前明度Ｌ*）／塗布前明度Ｌ*｝×１００
【請求項４】
前記被評価物における前記オレイン酸希釈液が塗布される表面には、ハードコート層が存在することを特徴とする請求項１〜３のいずれか一項に記載の耐指紋性の評価方法。
【請求項５】
前記被評価物が、光学部材であることを特徴とする請求項１〜４のいずれか一項に記載の耐指紋性の評価方法。
【請求項６】
光学部材を得る工程と、
前記光学部材を被評価物として、請求項１〜５のいずれか一項に記載の耐指紋性の評価方法によって、耐指紋性の評価を行う評価工程と
を備えたことを特徴とする光学部材の生産方法。
【請求項７】
オレイン酸希釈液の塗布前における、ＣＩＥ１９７６Ｌ*ａ*ｂ*表色系により規定される明度Ｌ*を塗布前明度Ｌ*とし、
オレイン酸希釈液の塗布後における、ＣＩＥ１９７６Ｌ*ａ*ｂ*表色系により規定される明度Ｌ*を塗布後明度Ｌ*としたときに、
前記塗布後明度Ｌ*から前記塗布前明度Ｌ*を差し引いた変化量ΔＬ*が、０．３未満であることを特徴とする光学部材。
【請求項８】
オレイン酸希釈液の塗布前における、ＣＩＥ１９７６Ｌ*ａ*ｂ*表色系により規定される明度Ｌ*を塗布前明度Ｌ*とし、
オレイン酸希釈液の塗布後における、ＣＩＥ１９７６Ｌ*ａ*ｂ*表色系により規定される明度Ｌ*を塗布後明度Ｌ*としたときに、
下記式によって算出される変化率が、６％以下であることを特徴とする光学部材。
変化率＝｛（塗布後明度Ｌ*−塗布前明度Ｌ*）／塗布前明度Ｌ*｝×１００
【請求項９】
前記光学部材における前記オレイン酸希釈液が塗布される表面には、ハードコート層が存在することを特徴とする請求項７または８に記載の光学部材。
【発明の詳細な説明】
【技術分野】
【０００１】
本発明は、耐指紋性の評価方法、当該評価方法を利用した光学部材の生産方法、および光学部材、特に耐指紋性に優れた光学部材に関するものである。
【背景技術】
【０００２】
近年、各種電子機器において、表示装置と入力手段とを兼ねたタッチパネルが多く利用されている。このタッチパネルの表面には、通常、傷付き防止のために、ハードコート層を有するハードコートフィルムが設けられる。
【０００３】
かかるタッチパネルは、指で操作されることが多いため、タッチパネルの表面には、指脂による指紋が付着するのが通常である。このようにタッチパネルの表面に指紋が付着すると、外観が悪くなるとともに、表示画像が見難くなってしまう。したがって、上記のハードコートフィルムには、付着した指紋が見難い性能としての耐指紋性が要求される。
【０００４】
従来、耐指紋性を評価するための明確な指標はなく、参考として水やオレイン酸の接触角を測定したり、実際に指紋を付着させたときの見え方を官能評価したりするに過ぎなかった。しかしながら、測定された接触角と官能評価との間の相関性は低く、また、目視による官能評価だけでは再現性が低いという問題があった。
【０００５】
そこで、特許文献１は、試験体に光を照射し、該試験体で反射又は透過した散乱光を検出して、試験体の表面の汚染度合いを評価する汚染性評価方法を提案している。具体的には、国際照明委員会（ＣＩＥ）で規定されるＬ*ａ*ｂ*カラーモデルにおけるΔＥ*ａｂを利用し、表面が人為的に汚染された後のΔＥ*ａｂと、その後洗浄処理を施した後のΔＥ*ａｂとの差によって、汚染度合いの評価を行っている。
【先行技術文献】
【特許文献】
【０００６】
【特許文献１】国際公開第２００８／０２９９４６号公報
【発明の概要】
【発明が解決しようとする課題】
【０００７】
しかしながら、特許文献１のようにΔＥ*ａｂを利用した場合、表面が人為的に汚染された後のΔＥ*ａｂと、その後洗浄処理を施した後のΔＥ*ａｂとの差が絶対的に小さく、指紋の付着の程度が分かり難かった。したがって、耐指紋性を評価するには十分な指標ではなかった。
【０００８】
本発明は、このような実状に鑑みてなされたものであり、耐指紋性を定量的に、かつ高い再現性で評価することのできる耐指紋性の評価方法、当該評価方法を利用した光学部材の生産方法、および耐指紋性に優れた光学部材を提供することを目的とする。
【課題を解決するための手段】
【０００９】
上記目的を達成するために、第１に本発明は、被評価物の表面の、ＣＩＥ１９７６Ｌ*ａ*ｂ*表色系により規定される明度Ｌ*を測定し、次いで、前記被評価物の表面に、オレイン酸希釈液を塗布し、乾燥させた後、ＣＩＥ１９７６Ｌ*ａ*ｂ*表色系により規定される明度Ｌ*を測定し、前記オレイン酸希釈液の塗布前後における前記明度Ｌ*を指標として、前記被評価物の表面の耐指紋性を評価することを特徴とする耐指紋性の評価方法を提供する（発明１）。
【００１０】
なお、本発明における「耐指紋性」とは、付着した指紋が、目視によって見難い性能をいうものとする。
【００１１】
上記発明（発明１）によれば、耐指紋性を定量的に、かつ高い再現性で評価することができる。また、目視による評価との間の相関性も高い。
【００１２】
上記発明（発明１）において、オレイン酸希釈液は、オレイン酸を揮発性溶剤によって希釈した液であることが好ましい。また、揮発性溶剤は、アルコール系溶剤であることが好ましく、アルコール系溶剤は、エタノールであることが好ましい。オレイン酸希釈液におけるオレイン酸の濃度は、０．１２質量％以上、１２質量％以下であることが好ましい。オレイン酸希釈液は、被評価物の表面に、バーコーターにより塗布することが好ましい。
【００１３】
上記発明（発明１）においては、前記オレイン酸希釈液の塗布前における前記明度Ｌ*を塗布前明度Ｌ*とし、前記オレイン酸希釈液の塗布後における前記明度Ｌ*を塗布後明度Ｌ*とし、前記塗布後明度Ｌ*から前記塗布前明度Ｌ*を差し引いた変化量ΔＬ*によって、前記被評価物の表面の耐指紋性を評価するか、前記オレイン酸希釈液の塗布前における前記明度Ｌ*を塗布前明度Ｌ*とし、前記オレイン酸希釈液の塗布後における前記明度Ｌ*を塗布後明度Ｌ*とし、下記式によって算出される変化率（％）によって、前記被評価物の表面の耐指紋性を評価することが好ましい（発明２，３）。また、両者によって評価してもよい。
変化率＝｛（塗布後明度Ｌ*−塗布前明度Ｌ*）／塗布前明度Ｌ*｝×１００
【００１４】
上記発明（発明１〜３）において、前記被評価物における前記オレイン酸希釈液が塗布される表面には、ハードコート層が存在することが好ましい（発明４）。
【００１５】
上記発明（発明１〜４）においては、前記被評価物が、光学部材であることが好ましい（発明５）。
【００１６】
第２に本発明は、光学部材を得る工程と、前記光学部材を被評価物として、前記耐指紋性の評価方法（発明１〜５）によって、耐指紋性の評価を行う評価工程とを備えたことを特徴とする光学部材の生産方法を提供する（発明６）。
【００１７】
第３に本発明は、オレイン酸希釈液の塗布前における、ＣＩＥ１９７６Ｌ*ａ*ｂ*表色系により規定される明度Ｌ*を塗布前明度Ｌ*とし、オレイン酸希釈液の塗布後における、ＣＩＥ１９７６Ｌ*ａ*ｂ*表色系により規定される明度Ｌ*を塗布後明度Ｌ*としたときに、前記塗布後明度Ｌ*から前記塗布前明度Ｌ*を差し引いた変化量ΔＬ*が、０．３未満であることを特徴とする光学部材を提供する（発明７）。
【００１８】
第４に本発明は、オレイン酸希釈液の塗布前における、ＣＩＥ１９７６Ｌ*ａ*ｂ*表色系により規定される明度Ｌ*を塗布前明度Ｌ*とし、オレイン酸希釈液の塗布後における、ＣＩＥ１９７６Ｌ*ａ*ｂ*表色系により規定される明度Ｌ*を塗布後明度Ｌ*としたときに、下記式によって算出される変化率が、６％以下であることを特徴とする光学部材を提供する（発明８）。
変化率＝｛（塗布後明度Ｌ*−塗布前明度Ｌ*）／塗布前明度Ｌ*｝×１００
【００１９】
上記発明（発明７，８）において、前記光学部材における前記オレイン酸希釈液が塗布される表面には、ハードコート層が存在することが好ましい（発明９）。
【発明の効果】
【００２０】
本発明に係る耐指紋性の評価方法によれば、耐指紋性を定量的に、かつ高い再現性で評価することができる。また、本発明に係る光学部材の生産方法によれば、耐指紋性を定量的に、かつ高い再現性で評価した上で、光学部材を生産することができる。さらに、本発明に係る光学部材は、耐指紋性に優れる。
【図面の簡単な説明】
【００２１】
【図１】本発明の一実施形態に係る光学部材の断面図である。
【発明を実施するための形態】
【００２２】
以下、本発明の実施形態について説明する。
〔耐指紋性の評価方法〕
本発明の一実施形態に係る耐指紋性の評価方法は、被評価物の表面の、ＣＩＥ１９７６Ｌ*ａ*ｂ*表色系により規定される明度Ｌ*を測定し、次いで、被評価物の表面に、オレイン酸希釈液を塗布し、乾燥させた後、ＣＩＥ１９７６Ｌ*ａ*ｂ*表色系により規定される明度Ｌ*を測定し、オレイン酸希釈液の塗布前後における上記明度Ｌ*を指標として、被評価物の表面の耐指紋性を評価する。
【００２３】
上記の評価方法によれば、耐指紋性を定量的に、かつ高い再現性で評価することができる。また、目視による評価との間の相関性も高い。
【００２４】
被評価物の種類としては特に限定されず、上記耐指紋性の評価方法によれば、種々の被評価物について、耐指紋性を評価することができる。そのような被評価物としては、指紋の付着し易い物、または指紋の付着が目立ち易い物が好ましく挙げられ、平滑な表面を有する物が特に好ましく挙げられる。また、当該被評価物は、透明な物であってもよいし、不透明な物であってもよいし、無色の物であってもよいし、有色の物であってもよいが、中でも、透明な物が好ましく、特に無色透明の物が好ましい。具体的な被評価物としては、例えば、光学部材、光ディスク、筐体等が挙げられる。光学部材としては、例えば、プラスチックフィルム、プラスチック板、ガラス板；それらの片面または両面に、各種の機能層（透明導電膜、金属層、シリカ層、ハードコート層、防眩層等）を設けたもの；それらを備えた表示体、タッチパネル、またはそれらの一部材などが挙げられる。上記の中でも、特に、最表面（指が接触する面）にハードコート層を有するプラスチックフィルム、プラスチック板、ガラス板、表示体、タッチパネル等が好ましい。
【００２５】
上記明度Ｌ*の測定方法の詳細は後述する通りであるが、被評価物が透明部材（特に透明フィルム）である場合、被評価物を黒色板に貼付した上で測定することが好ましい。これにより、被評価物に付着した指紋を明度Ｌ*としてより的確に測定することができる。
【００２６】
この場合に使用する黒色板の色味としては、ＣＩＥ１９７６Ｌ*ａ*ｂ*表色系により規定される、明度Ｌ*が０．１〜６０であり、色度ａ*が−４０〜４０であり、色度ｂ*が−４０〜４０であることが好ましく、特に明度Ｌ*が１〜３０であり、色度ａ*が−２０〜２０であり、色度ｂ*が−２０〜２０であることが好ましく、さらには明度Ｌ*が２〜１５であり、色度ａ*が−１０〜１０であり、色度ｂ*が−１０〜１０であることが好ましい。
【００２７】
上記黒色板の材料は特に限定されず、例えば、プラスチック板、金属板、セラミック板等を使用することができ、中でも上記の黒色の色味を出し易いプラスチック板が好ましい。プラスチック板としては、例えば、アクリル板、ポリカーボネート板、ポリエチレンテレフタレート板、塩化ビニル樹脂板等が挙げられ、中でも上記の黒色の色味を出し易いアクリル板が好ましい。
【００２８】
被評価物を黒色板に貼付する方法は特に限定されないが、透明度が高く、屈折率が１に近い粘着剤層を有する粘着シートを使用することが好ましい。当該粘着剤層のヘイズ値（ＪＩＳ  Ｋ７１３６：２０００に準じて測定した値）は、１０％以下であることが好ましく、特に５％以下であることが好ましく、さらには１％以下であることが好ましい。また、当該粘着剤層の屈折率（ＪＩＳ  Ｋ７１４２によるＢ法）は、１．２〜１．８であることが好ましく、特に１．３〜１．６であることが好ましく、さらには１．４〜１．５５であることが好ましい。
【００２９】
被評価物の表面に塗布するオレイン酸希釈液は、オレイン酸を揮発性溶剤によって希釈した液であることが好ましい。揮発性溶剤は、沸点が３５〜１１０℃のものが好ましい。かかる揮発性溶剤としては、例えば、メタノール、エタノール、ブタノール、イソプロピルアルコール等のアルコール；ジエチルエーテル、テトラヒドロフラン等のエーテル、アセトン等のケトン、酢酸エチル等のエステル、ヘキサン等の脂肪族炭化水素、ベンゼン、トルエン等の芳香族炭化水素、塩化メチレン、トリクロロエタン等のハロゲン化炭化水素等が挙げられる。これらは１種を単独で使用することもできるし、２種以上を組み合せて使用することもできる。
【００３０】
上記の中でも、オレイン酸希釈液の塗布後における明度Ｌ*を大きくして、耐指紋性の評価をし易くする観点から、アルコール系溶剤が好ましく、特にエタノールが好ましい。
【００３１】
上記オレイン酸希釈液におけるオレイン酸の濃度は、下限値として０．１２質量％以上であることが好ましく、特に０．１５質量％以上であることが好ましく、さらには０．１８質量％以上であることが好ましい。これにより、実際の指紋の付着し易さに近いものとなる。また、上記オレイン酸希釈液におけるオレイン酸の濃度は、上限値として１２質量％以下であることが好ましく、６質量％以下であることがより好ましく、特に２質量％以下であることが好ましく、さらには０．５質量％以下であることが好ましい。これにより、実際の指紋の拭き取り易さに近いものとなる。
【００３２】
被評価物の表面にオレイン酸希釈液を塗布する方法としては、例えばバーコート法、ナイフコート法、ロールコート法、ブレードコート法、ダイコート法、グラビアコート法等を利用することができる。上記の中でも、バーコート法、すなわちバーコーターにより塗布することが好ましい。バーコーターによれば、被評価物の平面状の表面にオレイン酸希釈液を均一に塗布することができ、それにより被評価物の表面にオレイン酸層を均一に形成して、オレイン酸希釈液の塗布後における明度Ｌ*を正確に測定することが可能となる。バーコーターとしては、特にワイヤーバーが好ましい。
【００３３】
被評価物の表面にオレイン酸希釈液を塗布した後は、当該オレイン酸希釈液を乾燥させて、被評価物の表面にオレイン酸層を形成する。乾燥の条件としては、使用した希釈溶媒に応じて適宜決定すればよいが、被評価物の表面にオレイン酸層を均一に形成する観点から、５℃〜８０℃、特に２０℃〜４０℃で乾燥させることが好ましい。特に、希釈溶媒としてエタノールを使用した場合には、常温常圧（主として２３℃、５０％ＲＨ）で自然乾燥させることが好ましい。
【００３４】
上記のようにしてオレイン酸希釈液を乾燥させたら、再度、前述した方法と同じ方法により、被評価物の表面（オレイン酸層が形成された面）の明度Ｌ*を測定する。
【００３５】
ここで、オレイン酸希釈液の塗布前に測定した明度Ｌ*を「塗布前明度Ｌ*」といい、オレイン酸希釈液の塗布後に測定した明度Ｌ*を「塗布後明度Ｌ*」というものとする。本実施形態では、塗布前明度Ｌ*および塗布後明度Ｌ*を指標として、被評価物の表面の耐指紋性を評価する。
【００３６】
具体的には、第１に、塗布後明度Ｌ*から塗布前明度Ｌ*を差し引いた変化量ΔＬ*によって、被評価物の表面の耐指紋性を評価することができる。この場合、変化量ΔＬ*が小さい方が耐指紋性に優れるということができる。優れた耐指紋性を有するというためには、変化量ΔＬ*は、０．３未満であることが好ましく、０．２以下であることがより好ましく、特に０．１２以下であることが好ましく、さらには０．０４以下であることが好ましい。なお、変化量ΔＬ*の下限値は０であることが最も好ましいが、通常は、０．０１以上であることが好ましく、特に０．０２以上であることが好ましい。
【００３７】
第２に、下記式によって算出される明度Ｌ*の変化率（％）によって、被評価物の表面の耐指紋性を評価することができる。
変化率＝｛（塗布後明度Ｌ*−塗布前明度Ｌ*）／塗布前明度Ｌ*｝×１００
この場合、変化率が小さい方が耐指紋性に優れるということができる。優れた耐指紋性を有するというためには、明度Ｌ*の変化率は、６％以下であることが好ましく、４％以下であることがより好ましく、特に２％以下であることが好ましく、さらには１．０％以下であることが好ましく、０．９％以下であることが最も好ましい。なお、変化率の下限値は０％であることが最も好ましいが、通常は、０．０１％以上であることが好ましく、特に０．１％以上であることが好ましい。
【００３８】
なお、本発明における塗布前明度Ｌ*および塗布後明度Ｌ*を指標とした耐指紋性の評価方法は、上記に限定されるものではない。例えば、（塗布後明度Ｌ*）２−（塗布前明度Ｌ*）２の値や、当該値の平方根等を指標とすることもできる。
【００３９】
〔光学部材の生産方法〕
本発明の一実施形態に係る光学部材の生産方法は、光学部材を得る工程と、当該光学部材を被評価物として、前述した耐指紋性の評価方法によって、耐指紋性の評価を行う評価工程とを備えている。かかる光学部材の生産方法によれば、上記評価工程において、耐指紋性を定量的に、かつ高い再現性で評価した上で、光学部材を生産することができる。そのため、耐指紋性に優れた光学部材を高い歩留まりで生産することができる。
【００４０】
より具体的には、サンプルとしての光学部材を製造し（光学部材を得る工程）、当該光学部材を被評価物として、前述した耐指紋性の評価方法によって、耐指紋性の評価を行い（評価工程）、耐指紋性に優れていると判断されたサンプルの製造方法と同じ製造方法によって、光学部材を製造する（光学部材を得る工程）ことが好ましい。
【００４１】
光学部材の種類としては、前述したものが挙げられる。それらの中でも、特に、最表面（指が接触する面）にハードコート層を有するプラスチックフィルム、プラスチック板、ガラス板、表示体、タッチパネル等が好ましい。
【００４２】
光学部材自体は、従来公知の方法によって製造することができる。ただし、耐指紋性に優れた光学部材については、後述する方法によって製造することが好ましい。
【００４３】
〔光学部材〕
本発明の第１の実施形態に係る光学部材は、前述した塗布後明度Ｌ*から塗布前明度Ｌ*を差し引いた変化量ΔＬ*が、０．３未満の光学部材である。また、本発明の第２の実施形態に係る光学部材は、前述した塗布後明度Ｌ*および塗布前明度Ｌ*に基づいて、下記式によって算出される変化率が、６％以下の光学部材である。
変化率＝｛（塗布後明度Ｌ*−塗布前明度Ｌ*）／塗布前明度Ｌ*｝×１００
【００４４】
上記第１の実施形態に係る光学部材および第２の実施形態に係る光学部材は、耐指紋性に優れ、すなわち、付着した指紋が見難い性能に優れる。この優れた耐指紋性は、定量的に、かつ高い再現性で評価されたものである。
【００４５】
耐指紋性の観点から、第１の実施形態に係る光学部材における上記変化量ΔＬ*は、０．２以下であることが好ましく、特に０．１２以下であることが好ましく、さらには０．０４以下であることが好ましい。また、耐指紋性の観点から、第２の実施形態に係る光学部材における上記変化率は、４％以下であることが好ましく、特に２％以下であることが好ましく、さらには１．０％以下であることが好ましく、０．９％以下であることが最も好ましい。なお、上記変化量ΔＬ*の下限値は０であることが最も好ましいが、通常は、０．０１以上であることが好ましく、特に０．０２以上であることが好ましい。また、上記変化率の下限値は０％であることが最も好ましいが、通常は、０．０１％以上であることが好ましく、特に０．１％以上であることが好ましい。
【００４６】
本実施形態に係る光学部材の種類としては、前述したものが挙げられる。それらの中でも、特に、最表面（指が接触する面）にハードコート層を有するプラスチックフィルム、プラスチック板、ガラス板、表示体、タッチパネル等が好ましい。
【００４７】
本実施形態に係る光学部材について、図１を参照して説明する。
図１に示すように、本実施形態に係る光学部材１は、基材１１と、基材１１の一方の面に形成されたハードコート層１２とからなる。
【００４８】
１．各部材
１−１．基材
本実施形態に係る光学部材１の基材１１は、特に限定されないが、プラスチックフィルム、プラスチック板およびガラス板が好ましく挙げられる。基材１１におけるハードコート層１２とは反対側の面には、各種の機能層、例えば、透明導電膜、金属層、シリカ層、ハードコート層、防眩層等が設けられていてもよい。また、基材１１とハードコート層１２との間には、各種の機能層、例えば、透明導電膜、金属層、シリカ層、防眩層等が設けられていてもよい。
【００４９】
プラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等のプラスチックフィルムまたはそれらの積層フィルムが挙げられる。中でも、機械的強度等の面から、ポリエチレンテレフタレートフィルム、ポリカーボネートフィルム、ノルボルネン系重合体フィルム等が好ましい。
【００５０】
また、上記プラスチックフィルムにおいては、その表面に設けられる層（ハードコート層１２や粘着剤層等）との密着性を向上させる目的で、所望により片面または両面に、プライマー処理、酸化法、凹凸化法等により表面処理を施すことができる。酸化法としては、例えばコロナ放電処理、クロム酸処理、火炎処理、熱風処理、オゾン・紫外線処理等が挙げられ、凹凸化法としては、例えばサンドブラスト法、溶剤処理法等が挙げられる。これらの表面処理法はプラスチックフィルムの種類に応じて適宜選ばれるが、一般にはコロナ放電処理法が効果および操作性などの面から、好ましく用いられる。
【００５１】
プラスチックフィルムの厚さは、通常は１５〜３００μｍ程度であり、好ましくは３０〜２００μｍ程度である。
【００５２】
プラスチック板としては、特に限定されることなく、例えば、アクリル板、ポリカーボネート板等が挙げられる。プラスチック板の厚さは、特に限定されないが、通常は０．３〜５ｍｍであり、好ましくは０．５〜３ｍｍである。
【００５３】
ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。ガラス板の厚さは、特に限定されないが、通常は０．１〜５ｍｍであり、好ましくは０．２〜３ｍｍである。
【００５４】
１−２．ハードコート層
本実施形態における光学部材１のハードコート層１２は、塗布後明度Ｌ*および塗布前明度Ｌ*を指標とした変化量ΔＬ*または変化率が、前述した値を満たすものであれば、いかなる材料から形成されてもよいが、好ましくは、以下に説明するコーティング組成物Ｃを硬化させることにより形成される。コーティング組成物Ｃによれば、前述した値を満たすハードコート層１２を形成し易い。
【００５５】
本実施形態におけるコーティング組成物Ｃは、活性エネルギー線硬化性成分と、微粒子と、所定の表面調整剤とを含有する。
【００５６】
（１）各成分
（１−１）活性エネルギー線硬化性成分
コーティング組成物Ｃが活性エネルギー線硬化性成分を含有することで、当該コーティング組成物Ｃを活性エネルギー線によって硬化させて得られるハードコート層１２は、所望の硬度・耐擦傷性を有するものとなる。
【００５７】
活性エネルギー線硬化性成分としては、多官能性（メタ）アクリレート系モノマー、（メタ）アクリレート系プレポリマー、活性エネルギー線硬化性ポリマー等が挙げられる。活性エネルギー線硬化性成分として、多官能性（メタ）アクリレート系モノマーを少なくとも使用することが好ましく、特に、多官能性（メタ）アクリレート系モノマーおよび（メタ）アクリレート系プレポリマーを併用することが好ましい。なお、本明細書において、（メタ）アクリレートとは、アクリレートおよびメタクリレートの両方を意味する。他の類似用語も同様である。
【００５８】
多官能性（メタ）アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等の多官能性（メタ）アクリレートが挙げられる。上記の中でも、ジペンタエリスリトール系の（メタ）アクリレートが好ましく、特にジペンタエリスリトールヘキサ（メタ）アクリレートが好ましく、さらにはジペンタエリスリトールヘキサアクリレートが好ましい。これらは、１種を単独で用いてもよいし、２種以上を組み合わせて用いてもよい。
【００５９】
一方、（メタ）アクリレート系プレポリマーとしては、例えば、ポリエステルアクリレート系、エポキシアクリレート系、ウレタンアクリレート系、ポリオールアクリレート系等のプレポリマーが挙げられる。これらプレポリマーは、１種を単独で用いてもよいし、２種以上を組み合わせて用いてもよい。
【００６０】
ポリエステルアクリレート系プレポリマーとしては、例えば、多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
【００６１】
エポキシアクリレート系プレポリマーは、例えば、比較的低分子量のビスフェノール型エポキシ樹脂やノボラック型エポキシ樹脂のオキシラン環に、（メタ）アクリル酸を反応しエステル化することにより得ることができる。
【００６２】
ウレタンアクリレート系プレポリマーは、例えば、ポリエーテルポリオールやポリエステルポリオールとポリイソシアネートの反応によって得られるポリウレタンオリゴマーを、（メタ）アクリル酸でエステル化することにより得ることができる。
【００６３】
ポリオールアクリレート系プレポリマーは、例えば、ポリエーテルポリオールの水酸基を（メタ）アクリル酸でエステル化することにより得ることができる。
【００６４】
上記の中でも、ウレタンアクリレート系プレポリマー（多官能ウレタン（メタ）アクリレート）が好ましく、特に多官能ウレタンアクリレートが好ましい。また、多官能ウレタン（メタ）アクリレートは、多官能性（メタ）アクリレート系モノマーと併用することが好ましく、特にジペンタエリスリトールヘキサ（メタ）アクリレートと併用することが好ましい。
【００６５】
多官能ウレタン（メタ）アクリレートと、多官能性（メタ）アクリレート系モノマー（特にジペンタエリスリトールヘキサ（メタ）アクリレート）とを併用する場合、多官能性（メタ）アクリレート系モノマー１００質量部に対する多官能ウレタン（メタ）アクリレートの配合量は、５０質量部以上であることが好ましく、特に８０質量部以上であることが好ましく、さらには９５質量部以上であることが好ましい。また、当該配合量は、１５０質量部以下であることが好ましく、特に１２０質量部以下であることが好ましく、さらには１０５質量部以下であることが好ましい。
【００６６】
（１−２）微粒子
微粒子は、無機系微粒子および有機系微粒子のいずれであってもよいが、塗布前後の明度Ｌ*の変化量・変化率が前述した値になり易い無機系微粒子が好ましい。また、微粒子、特に無機系微粒子の形状は、非球状であることが好ましく、特に不定形であることが好ましい。ここでいう「不定形」とは、球状や楕円形状のような規則的な形状ではなく、不規則な多数の角部または面を有する形状をいう。なお、微粒子は、１種を単独でまたは２種以上を組み合わせて使用することができる。
【００６７】
無機系微粒子としては、例えば、シリカ、酸化アルミニウム、酸化ジルコニウム、酸化チタン、酸化亜鉛、酸化ゲルマニウム、酸化インジウム、酸化スズ、インジウムスズ酸化物（ＩＴＯ）、酸化アンチモン、酸化セリウム等の金属酸化物；フッ化マグネシウム、フッ化ナトリウム等の金属フッ化物などからなる微粒子が挙げられる。上記の中でも、シリカおよび酸化アルミニウムが好ましく、特にシリカが好ましく、さらには不定形のシリカが好ましい。なお、無機系微粒子の表面は、有機化合物等によって化学修飾されていてもよい。
【００６８】
微粒子の平均粒径は、０．１μｍ以上であることが好ましく、特に０．４μｍ以上であることが好ましく、さらには０．６μｍ以上であることが好ましい。また、微粒子の平均粒径は、２０μｍ以下であることが好ましく、１０μｍ以下であることがより好ましく、特に４μｍ以下であることが好ましく、さらには２μｍ以下であることが好ましい。なお、本明細書における微粒子の平均粒径は、レーザー回折散乱式粒度分布測定装置（堀場製作所社製，製品名「ＬＡ−９２０」）によって測定した値とする。
【００６９】
上記微粒子の粒度分布については、下記の式で示される粒径の変動係数（ＣＶ値）が、１０％以上であることが好ましく、特に５０％以上であることが好ましく、さらには８０％以上であることが好ましい。また、上記ＣＶ値は、３００％以下であることが好ましく、２００％以下であることがより好ましく、特に１５０％以下であることが好ましく、さらには１００％以下であることが好ましい。
粒径の変動係数（ＣＶ値）（％）＝（標準偏差粒径／平均粒径）×１００
なお、粒径の変動係数（ＣＶ値）は、レーザー回折散乱式粒度分布測定装置（堀場製作所社製，製品名「ＬＡ−９２０」）によって測定した値とする。
【００７０】
活性エネルギー線硬化性成分１００質量部に対する上記微粒子の配合割合は、１質量部以上であることが好ましく、特に６質量部以上であることが好ましく、さらには１２質量部以上であることが好ましい。また、上記配合割合は、５０質量部以下であることが好ましく、特に３０質量部以下であることが好ましく、さらには２０質量部以下であることが好ましい。微粒子の配合割合が上記の範囲にあることにより、塗布前後の明度Ｌ*の変化量・変化率が前述した値になり易い。
【００７１】
（１−３）表面調整剤
コーティング組成物Ｃが含有する表面調整剤は、耐指紋性に優れた光学部材を得るためにも、フッ素系化合物であることが好ましい。フッ素系化合物としては、例えば、フルオロアルキルカルボン酸塩、フルオロアルキルリン酸塩、フルオロアルキルスルホン酸塩、フルオロアルキルアンモニウム塩類、フルオロアルキルエチレンオキシド誘導体、フルオロアルケニルオリゴマー誘導体、フルオロアダマンタン誘導体等が挙げられる。それらの中でも、耐指紋性の観点から、特にアダマンタン骨格を有するフッ素系化合物が好ましい。
【００７２】
また、上記フッ素系化合物は、耐指紋性の観点から、重合性官能基を有するもの、すなわち重合性官能基含有フッ素系化合物であることが好ましい。それらの中でも、耐指紋性の観点から、特にアダマンタン骨格を有する重合性官能基含有フッ素系化合物、すなわち重合性基含有含フッ素アダマンタン誘導体であることが好ましい。なお、表面調整剤は、１種を単独で用いてもよいし、２種以上を組み合わせて用いてもよい。
【００７３】
上記重合性基含有含フッ素アダマンタン誘導体は、下記一般式（Ｉ）で表されるものが好ましい。
【化１】
2020034416.tif 000003
【００７４】
上記一般式（Ｉ）において、ｓは１〜１５、好ましくは１〜１２の整数、ｔは１〜１５、好ましくは４〜１５の整数、ｕは０〜１４、好ましくは０〜４の整数であり、かつｓ＋ｔ＋ｕ＝１６である。また、上記一般式（Ｉ）において、Ｆは、フッ素原子を表す。
【００７５】
上記一般式（Ｉ）において、Ｙは、水素原子、炭化水素基、アルコキシ基、ハロゲン置換炭化水素基、環式炭化水素基、ハロゲン置換環式炭化水素基、水酸基、カルボキシル基、及び同一の炭素原子に結合した２つのＹが炭素原子と一緒になって形成されたＣ＝Ｏから選ばれる基を示す。
【００７６】
Ｙで示される炭化水素基としては、例えば、炭素数１〜１０のアルキル基などが挙げられる。アルキル基は、直鎖状、分岐状、環状のいずれであってもよく、具体例としては、メチル基、エチル基、プロピル基、ブチル基などが挙げられる。アルコキシ基としては、メトキシ基及びエトキシ基などが挙げられる。ハロゲン置換炭化水素基としては、上記炭化水素基の水素原子が１個以上ハロゲン原子で置換された基、例えばトリフルオロメチル基などが挙げられる。なお、ハロゲン原子としては、フッ素、塩素、臭素及びヨウ素が挙げられる（以下同じ）。
【００７７】
Ｙで示される環式炭化水素基としては、例えば、炭素数５〜１０のシクロアルキル基、具体的にはシクロペンチル基、メチルシクロペンチル基、シクロヘキシル基、メチルシクロヘキシル基、エチルシクロヘキシル基などが挙げられる。また、ハロゲン置換環式炭化水素基としては、上記環式炭化水素基の水素原子が１個以上ハロゲン原子で置換された基、例えばフルオロシクロペンチル基、フルオロシクロヘキシル基、トリフルオロメチルシクロペンチル基、トリフルオロメチルシクロヘキシル基などが挙げられる。
【００７８】
上記一般式（Ｉ）において、Ｚ１は、下記一般式（II）又は（III）で表される基を示す。
【化２】
2020034416.tif 000004
【００７９】
上記一般式（II）又は（III）中、Ｒ１〜Ｒ４は、それぞれ独立に水素原子、ハロゲン原子、又はヘテロ原子を含んでいてもよい炭素数１〜２０、好ましくは１〜１５の脂肪族炭化水素基を示す。ｎ及びｍは、０以上の整数である。
【００８０】
Ｒ１〜Ｒ４で示される炭素数１〜２０、好ましくは１〜１５の脂肪族炭化水素基のうち、ヘテロ原子を含まないものとしては、メチル、エチル、ｎ−プロピル、イソプロピル、ｎ−ブチル、イソブチル、ｓｅｃ−ブチル、ｔｅｒｔ−ブチル、ペンチル、ヘキシル、ヘプチル、オクチル、ノニル、デシル、ウンデシル、ドデシル、テトラデシル、ペンタデシル、ヘキサデシル、オクタデシル、アイコシルなどの炭素数１〜２０、好ましくは炭素数１〜１５の直鎖もしくは分岐を有するアルキル基が挙げられる。
【００８１】
Ｒ１〜Ｒ４で示される炭素数１〜２０、好ましくは１〜１５の脂肪族炭化水素基のうち、ヘテロ原子を含むものとしては、−Ｏ−（炭素数１〜２０、好ましくは炭素数１〜１５の直鎖もしくは分岐を有するアルキル基）、−Ｓ−（炭素数１〜２０、好ましくは炭素数１〜１５の直鎖もしくは分岐を有するアルキル基）、−ＣＯ−（炭素数１〜１９、好ましくは炭素数１〜１４の直鎖もしくは分岐を有するアルキル基）、−ＮＨ−（炭素数１〜２０、好ましくは炭素数１〜１５の直鎖もしくは分岐を有するアルキル基）、−Ｎ（炭素数１〜１９、好ましくは炭素数１〜７の直鎖もしくは分岐を有するアルキル基）２などの骨格を有するものが挙げられる。
【００８２】
ヘテロ原子を含む炭素数１〜２０、好ましくは１〜１５の脂肪族炭化水素基としては、具体的には、メトキシ基、エトキシ基、ブトキシ基、ヒドロキシメチル基、ヒドロキシエチル基、メチルチオ基、エチルチオ基、メチルアミノ基、ジメチルアミノ基、エチルアミノ基、ジエチルアミノ基などが挙げられる。
【００８３】
上記一般式（II）中、ｎは、０以上の整数、例えば０〜２０の整数、好ましくは０〜１０の整数、より好ましくは０、１、２、３、４又は５である。
【００８４】
上記一般式（III）中、ｍは、０以上の整数、例えば０〜２０の整数、好ましくは０〜１０の整数、より好ましくは０、１、２、３、４又は５、特に好ましくは０又は１である。
【００８５】
上記一般式（Ｉ）において、Ｘ１は、下記一般式（IV）、下記式（Ｖ）又は下記一般式（VI）で表される重合性基を示す。
【化３】
2020034416.tif 000005
【００８６】
上記一般式（IV）において、Ｒ５は水素原子、メチル基又はトリフルオロメチル基を示す。また、上記一般式（VI）において、Ｒ６は炭素数１〜５の炭化水素基を示す。この炭素数１〜５の炭化水素基としては、アルキル基、アルコキシ基などが挙げられる。アルキル基は、直鎖状、分岐状、環状のいずれであってもよく、具体例としては、メチル基、エチル基、ｎ−プロピル基、イソプロピル基、ｎ−ブチル基、イソブチル基、ｓｅｃ−ブチル基、ｔｅｒｔ−ブチル基、ペンチル基などが挙げられる。アルコキシ基としては、メトキシ基、エトキシ基などが挙げられる。
【００８７】
上記重合性基含有含フッ素アダマンタン誘導体としては、１−パーフルオロアダマンチルメタクリレート、パーフルオロ−１，３−ビス（アクリロキシエトキシ）アダマンタンおよびパーフルオロ−１，３−アダマンタンジオールジメタクリレートが特に好ましい。
【００８８】
上記重合性基含有含フッ素アダマンタン誘導体は、分子内にＸ１の重合性基、例えば、反応性の（メタ）アクリレート基を有することから、活性エネルギー線の照射により、主剤としての活性エネルギー線硬化性成分と反応し、一体化されたハードコート層１２が形成される。このハードコート層１２によれば、塗布前後の明度Ｌ*の変化量・変化率が前述した値になり易く、かつその物性の持続性が高いものとなる。
【００８９】
フッ素系の表面調整剤として市販されている製品としては、例えば、ＤＩＣ株式会社製のメガファックＦシリーズ、メガファックＲシリーズ、メガファックＲＳシリーズ；株式会社ネオス製のフタージェントシリーズ；スリーエムジャパン株式会社製のＦＣ−４４３０、ＦＣ−４４３２；ＡＧＣセイミケミカル株式会社製のサーフロンシリーズ等が挙げられる。
【００９０】
活性エネルギー線硬化性成分１００質量部に対する上記表面調整剤の配合割合は、０．０１質量部以上であることが好ましく、特に０．０８質量部以上であることが好ましく、さらには０．１２質量部以上であることが好ましい。また、上記配合割合は、１質量部以下であることが好ましく、特に０．６質量部以下であることが好ましく、さらには０．２質量部以下であることが好ましい。表面調整剤の含有量が上記の範囲にあることにより、塗布前後の明度Ｌ*の変化量・変化率が前述した値になり易い。
【００９１】
（１−４）光重合開始剤
上記活性エネルギー線硬化性成分を硬化させるための活性エネルギー線として紫外線を用いる場合には、コーティング組成物Ｃは、光重合開始剤を含有することが好ましい。このように光重合開始剤を含有することにより、活性エネルギー線硬化性成分を効率良く重合させることができ、また重合硬化時間および紫外線の照射量を少なくすることができる。
【００９２】
このような光重合開始剤としては、例えば、ベンソイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド等が挙げられる。これらは単独で用いてもよいし、２種以上を組み合わせて用いてもよい。
【００９３】
活性エネルギー線硬化性成分１００質量部に対する上記光重合開始剤の配合割合は、０．０１質量部以上であることが好ましく、特に０．１質量部以上であることが好ましく、さらには１質量部以上であることが好ましい。また、上記配合割合は、２０質量部以下であることが好ましく、特に１０質量部以下であることが好ましく、さらには５質量部以下であることが好ましい。
【００９４】
（１−５）その他の成分
コーティング組成物Ｃは、前述した成分以外に、各種添加剤を含有してもよい。各種添加剤としては、例えば、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、濡れ性改良剤、塗面改良剤等が挙げられる。
【００９５】
（２）ハードコート層の厚さ
ハードコート層１２の厚さは、１μｍ以上であることが好ましく、特に２μｍ以上であることが好ましく、さらには３μｍ以上であることが好ましい。ハードコート層１２の厚さの下限値が上記の値であることにより、ハードコート層は所望の耐擦傷性および鉛筆硬度を有するものとなる。また、ハードコート層１２の厚さは、２０μｍ以下であることが好ましく、特に１５μｍ以下であることが好ましく、さらには１０μｍ以下であることが好ましい。ハードコート層１２の厚さの上限値が上記の値であることにより、塗布前後の明度Ｌ*の変化量・変化率が前述した値になり易くなる。さらに、塗布前後の明度Ｌ*の変化量・変化率がより好ましい値となる観点から、ハードコート層１２の厚さは、８μｍ以下であることが好ましく、特に５μｍ以下であることが好ましく、さらには４μｍ以下であることが好ましい。
【００９６】
２．光学部材の製造方法
本実施形態に係る光学部材１は、ハードコート層１２形成用のコーティング組成物、好ましくはコーティング組成物Ｃと、所望により溶剤とを含有する塗工液を基材１１に対して塗布し、硬化させてハードコート層１２を形成することにより製造することができる。
【００９７】
溶剤は、塗工性の改良、粘度調整、固形分濃度の調整等のために使用することができ、硬化性成分等が溶解し、微粒子等が分散するものであれば、特に限定なく使用できる。
【００９８】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。上記の中でも、塗工液中の成分の分散性や塗工性の観点から、エーテル類が好ましく、特にプロピレングリコールモノメチルエーテルが好ましい。
【００９９】
塗工液の濃度（固形分濃度）としては、１０質量％以上であることが好ましく、特に２０質量％以上であることが好ましく、さらには２５質量％以上であることが好ましい。また、当該濃度は、６０質量％以下であることが好ましく、特に４８質量％以下であることが好ましく、さらには４２質量％以下であることが好ましい。塗工液の濃度が上記範囲にあると、塗工面（コーティング層表面）の面内均一性が向上し、明度Ｌ*の再現性がより一層向上する。
【０１００】
コーティング組成物の塗工液の塗布は、常法によって行えばよく、例えば、バーコート法、ナイフコート法、ロールコート法、ブレードコート法、ダイコート法、グラビアコート法によって行えばよい。コーティング組成物の塗工液を塗布したら、塗膜を４０〜１２０℃で３０秒〜５分程度乾燥させることが好ましい。
【０１０１】
コーティング組成物Ｃのようにコーティング組成物が活性エネルギー線硬化性の場合、コーティング組成物の硬化は、コーティング組成物の塗膜に対して紫外線、電子線等の活性エネルギー線を照射することによって行う。紫外線照射は、高圧水銀ランプ、フュージョンＨランプ、キセノンランプ等によって行うことができ、紫外線の照射量は、照度５０〜１０００ｍＷ／ｃｍ２、光量５０〜１０００ｍＪ／ｃｍ２程度が好ましい。特に、塗工面の面内均一性の向上の観点、および面内均一性の向上による明度Ｌ*の再現性向上に伴って塗布前後のＬ*の変化量・変化率を所望の値とし易くなる観点から、照度２００〜５００ｍＷ／ｃｍ２、光量２００〜５００ｍＪ／ｃｍ２が好ましい。一方、電子線照射は、電子線加速器等によって行うことができ、電子線の照射量は、１０〜１０００ｋｒａｄ程度が好ましい。
【０１０２】
３．光学部材の物性
（１）ヘイズ値
本実施形態に係る光学部材１のヘイズ値は、３０％以下であることが好ましく、２０％以下であることがより好ましく、１５％以下であることが特に好ましい。ヘイズ値が３０％以下であると、表示体用として好適なものとなる。一方、光学部材１またはハードコート層１２に防眩性を付与する場合には、ヘイズ値は、３％以上であることが好ましく、４．５％以上であることがより好ましく、５．４％以上であることが特に好ましい。なお、ヘイズ値は、ＪＩＳ  Ｋ７１３６−２０００に準拠して測定した値とする。
【０１０３】
（２）全光線透過率
本実施形態に係る光学部材１の全光線透過率は、７０％以上であることが好ましく、特に８０％以上であることが好ましく、さらには９０％以上であることが好ましい。全光線透過率が７０％以上であると、表示体用として好適なものとなる。また、当該全光線透過率の上限値は、特に限定されないが、通常は、１００％であることが好ましく、９６％以下であることがより好ましく、特に９２％以下であることが好ましい。なお、全光線透過率は、ＪＩＳ  Ｋ７３６１−１：１９９７に準拠して測定した値とする。
【０１０４】
（３）算術平均表面粗さ（Ｒａ）
本実施形態に係る光学部材１のハードコート層１２の表面の算術平均表面粗さ（Ｒａ）は、０．６μｍ以下であることが好ましく、特に０．３μｍ以下であることが好ましく、さらには０．１５μｍ以下であることが好ましい。算術平均表面粗さ（Ｒａ）が０．６μｍ以下であると、表示体用として好適なものとなる。一方、ハードコート層１２に防眩性を付与する場合には、算術平均表面粗さ（Ｒａ）は、０．０１μｍ以上であることが好ましく、特に０．０３μｍ以上であることが好ましく、さらには０．０８μｍ以上であることが好ましい。なお、本明細書における算術平均表面粗さ（Ｒａ）は、ＪＩＳ  Ｂ０６０１−１９９４に準拠して、接触型粗さ計を用いて測定される粗さ曲線より求められるものとする。
【０１０５】
（４）像鮮明度
本実施形態に係る光学部材１について測定した０．１２５ｍｍ、０．２５ｍｍ、０．５ｍｍ、１．０ｍｍおよび２．０ｍｍの光学櫛の像鮮明度（％）の合計値は、２００以上であることが好ましく、特に２５０以上であることが好ましく、さらには３００以上であることが好ましい。これにより、表示体としての画像視認性が良好なものとなる。一方、光学部材１またはハードコート層１２に防眩性を付与する場合には、像鮮明度の合計値は、４５０以下であることが好ましく、特に４０５以下であることが好ましく、さらには３６０以下であることが好ましい。
【０１０６】
ここで、像鮮明度は、試験体を透過した平行光線の光量を、透過部および遮光部を有する光学櫛を通して測定されるものである。光学櫛における透過部と遮光部との幅（櫛幅）が小さいほど、精細度の高い像鮮明度を表す。像鮮明度は、ＪＩＳ  Ｋ７３７４：２００７の透過法に準じて測定される。
【０１０７】
（５）接触角
（５−１）水に対する接触角（水接触角）
本実施形態に係る光学部材１のハードコート層１２の表面の水接触角は、下限値として４５°以上であることが好ましく、特に５５°以上であることが好ましく、さらには６５°以上であることが好ましい。これにより、ハードコート層１２に指紋が付着し難く、また、付着した指紋が拭き取り易いものとなる。一方、水接触角の上限値は特に限定されないが、９０°以下であることが好ましく、８５°以下であることがより好ましく、特に８０°以下であることが好ましく、さらには７５°以下であることが好ましい。
【０１０８】
なお、水接触角とは、ハードコート層の表面に水の液滴を静置させた状態において、液滴の上記ハードコート層表面の接地部分での液滴の接線と、上記ハードコート層表面とが為す角度のうち、液滴を含む側の角度をいう。水接触角の測定方法の詳細は、後述する試験例に示す通りである。
【０１０９】
（５−２）オレイン酸に対する接触角（オレイン酸接触角）
本実施形態に係る光学部材１のハードコート層１２の表面のオレイン酸接触角は、下限値として１０°以上であることが好ましく、特に１５°以上であることが好ましく、さらには２０°以上であることが好ましい。これにより、ハードコート層１２に指紋が付着し難く、また、付着した指紋が拭き取り易いものとなる。一方、オレイン酸接触角の上限値は特に限定されないが、５０°以下であることが好ましく、特に４０°以下であることが好ましく、さらには３０°以下であることが好ましい。
【０１１０】
なお、オレイン酸接触角とは、ハードコート層の表面にオレイン酸の液滴を静置させた状態において、液滴の上記ハードコート層表面の接地部分での液滴の接線と、上記ハードコート層表面とが為す角度のうち、液滴を含む側の角度をいう。オレイン酸接触角の測定方法の詳細は、後述する試験例に示す通りである。
【０１１１】
（６）耐擦傷性
本実施形態に係る光学部材１のハードコート層１２は、＃００００のスチールウールを用いて、２５０ｇ／ｃｍ２の荷重でハードコート層１２を１０ｃｍ、１０往復擦り、傷が生じないことが好ましい。このようなスチールウール硬度の評価による耐擦傷性を有することにより、光学部材１をタッチパネルの表面に使用したときに、ハードコート層１２に傷が付くことを抑制することができる。
【０１１２】
（７）鉛筆硬度
本実施形態に係る光学部材１のハードコート層１２の鉛筆硬度は、２Ｈ以上であることが好ましい。ハードコート層１２がこのような鉛筆硬度を有することにより、光学部材１の表面は十分な硬度を有するものとなるため、例えば光学部材１をタッチパネルの表面に使用したときに、優れた表面保護性を発揮することができる。
【０１１３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１１４】
例えば、光学部材１におけるオレイン酸希釈液が塗布される面は、平面状でなくてもよい。ただし、オレイン酸希釈液は、均一に塗布することが好ましい。
【実施例】
【０１１５】
以下、実施例等により本発明をさらに具体的に説明するが、本発明の範囲はこれらの実施例等に限定されるものではない。
【０１１６】
被評価物としてのハードコートフィルムを、次の製造例１〜６に従って製造した。
〔製造例１〕
ジペンタエリスリトールヘキサアクリレート５０質量部（固形分換算値を表す。以下、その他の成分についても同様とする。）と、多官能ウレタンアクリレート（荒川化学工業社製，製品名「ビームセット５７５ＣＢ」）５０質量部と、シリカ微粒子（平均粒径０．８μｍ，ＣＶ値９３％，屈折率１．４６，不定形）１７質量部と、光重合開始剤としてのα−ヒドロキシフェニルケトン３質量部と、表面調整剤としての重合性基含有含フッ素アダマンタン誘導体（ネオス社製，製品名「フタージェント６０２Ａ」）０．１５質量部とを混合し、コーティング組成物を得た。そのコーティング組成物をプロピレングリコールモノメチルエーテルで希釈し、固形分濃度３０質量％の塗工液を調製した。
【０１１７】
基材フィルムとしての、両面に易接着処理が施されたポリエチレンテレフタレートフィルム（東レ社製，製品名「ルミラーＵ４８」，厚さ：１２５μｍ）に、上記で得られた塗工液をワイヤーバー＃１２で塗布し、７０℃で１分間乾燥させた。次いで、窒素雰囲気下、紫外線照射装置（アイグラフィックス社製，製品名「アイグランテージＥＣＳ−４０１ＧＸ型」）により下記の条件で紫外線を照射して、厚さ４μｍのハードコート層を形成し、ハードコートフィルムを得た。
＜紫外線照射条件＞
・光源：高圧水銀灯
・ランプ電力：２ｋＷ
・コンベアスピード：４．２３ｍ／ｍｉｎ
・照度：２４０ｍＷ／ｃｍ２
・光量：３０７ｍＪ／ｃｍ２
【０１１８】
〔製造例２〕
ジペンタエリスリトールヘキサアクリレート１００質量部と、シリカ微粒子（平均粒径１．５μｍ，ＣＶ値８３％，屈折率１．４６，不定形）１４質量部と、光重合開始剤としてのα−ヒドロキシフェニルケトン３質量部と、表面調整剤としての重合性基含有含フッ素アダマンタン誘導体（ネオス社製，製品名「フタージェント６０２Ａ」）０．１５質量部とを混合し、コーティング組成物を得た。そのコーティング組成物をプロピレングリコールモノメチルエーテルで希釈し、固形分濃度３０質量％の塗工液を調製した。得られた塗工液を使用して、製造例１と同様にしてハードコートフィルムを製造した。
【０１１９】
〔製造例３〕
製造例１と同様にして得たコーティング組成物をプロピレングリコールモノメチルエーテルで希釈し、固形分濃度４０質量％の塗工液を調製した。得られた塗工液を使用して、ハードコート層の厚さを６μｍとする以外、製造例１と同様にしてハードコートフィルムを製造した。
【０１２０】
〔製造例４〕
製造例１と同様にして得たコーティング組成物をプロピレングリコールモノメチルエーテルで希釈し、固形分濃度３５質量％の塗工液を調製した。得られた塗工液を使用して、ハードコート層の厚さを５μｍとする以外、製造例１と同様にしてハードコートフィルムを製造した。
【０１２１】
〔製造例５〕
ジペンタエリスリトールヘキサアクリレート４０質量部と、反応性シリカ微粒子（表面にアクリロイル基を有するシリカ微粒子であって、表面修飾前のシリカ微粒子の平均粒径が４０ｎｍであるもの）６０質量部と、架橋ポリメタクリル酸メチル微粒子（平均粒径１．５μｍ，ＣＶ値２３％，屈折率１．４９，球状）４質量部と、分散剤としてのカルボキシル基含有ポリマー変性物（共栄社化学社製，製品名「フローレンＧ−７００」）０．２質量部と、光重合開始剤としてのα−ヒドロキシフェニルケトン３質量部と、表面調整剤としてのアクリル変性ポリジメチルシロキサン（ビックケミー社製，製品名「ＢＹＫ−３５５０」）０．２質量部とを混合し、コーティング組成物を得た。そのコーティング組成物をプロピレングリコールモノメチルエーテルで希釈し、固形分濃度３０質量％の塗工液を調製した。得られた塗工液を使用して、製造例１と同様にしてハードコートフィルムを製造した。
【０１２２】
〔製造例６〕
ジペンタエリスリトールヘキサアクリレート５０質量部と、多官能ウレタンアクリレート（荒川化学工業社製，製品名「ビームセット５７５ＣＢ」）５０質量部と、シリカ微粒子（平均粒径０．８μｍ，ＣＶ値９３％，屈折率１．４６，不定形）１５質量部と、光重合開始剤としてのα−ヒドロキシフェニルケトン３質量部と、表面調整剤としてのアクリル変性ポリジメチルシロキサン（ビックケミー社製，製品名「ＢＹＫ−３５５０」）５質量部とを混合し、コーティング組成物を得た。そのコーティング組成物をプロピレングリコールモノメチルエーテルで希釈し、固形分濃度３０質量％の塗工液を調製した。得られた塗工液を使用して、製造例１と同様にしてハードコートフィルムを製造した。
【０１２３】
〔参考例〕（オレイン酸濃度の選定）
オレイン酸（東京化成工業社製；以下同じ。）自体をサンプル１（オレイン酸濃度：１００質量％）とした。
オレイン酸１ｇにエタノール４ｇを加え、完全に溶解させたオレイン酸希釈液をサンプル２（オレイン酸濃度：２０質量％）とした。
オレイン酸１ｇにエタノール９９ｇを加え、完全に溶解させたオレイン酸希釈液をサンプル３（オレイン酸濃度：１質量％）とした。
オレイン酸０．２ｇにエタノール９９．８ｇを加え、完全に溶解させたオレイン酸希釈液をサンプル４（オレイン酸濃度：０．２質量％）とした。
オレイン酸０．１ｇにエタノール９９．９ｇを加え、完全に溶解させたオレイン酸希釈液をサンプル５（オレイン酸濃度：０．１質量％）とした。
【０１２４】
各サンプル１〜５を、製造例１で得られたハードコートフィルムのハードコート層表面に、指サックを使用して付着させた。一方、製造例１で得られたハードコートフィルムのハードコート層表面に、実際の指紋を付着させた。
【０１２５】
各サンプル１〜５を付着させたハードコートフィルムと、実際の指紋を付着させたハードコートフィルムとを目視により対比した。また、各サンプル１〜５を付着させたハードコートフィルムおよび実際の指紋を付着させたハードコートフィルムから、不織布ワイパー（旭化成社製，製品名「ベンコットＳ−２」）を使用して、各サンプル１〜５および実際の指紋を拭き取った。その拭き取り易さを、各サンプル１〜５と実際の指紋とで対比した。結果をそれぞれ表１に示す。
【０１２６】
【表１】
2020034416.tif 000006
【０１２７】
表１の結果から、ハードコートフィルムに対する付着の程度（付着性）およびハードコートフィルムからの拭き取り易さ（拭き取り性）において、オレイン酸濃度０．２質量％のオレイン酸希釈液が、実際の指紋と同等であることが分かった。
【０１２８】
〔試験例１〕（ヘイズ値・全光線透過率の測定）
各製造例で製造したハードコートフィルムのヘイズ値（％）および全光線透過率（％）を、ヘイズメーター（日本電色工業社製，製品名「ＮＤＨ−５０００」）を用い、それぞれＪＩＳ  Ｋ７１３６：２０００およびＪＩＳ  Ｋ７３６１−１：１９９７に準拠して測定した。結果を表２に示す。
【０１２９】
〔試験例２〕（表面粗さの測定）
各製造例で製造したハードコートフィルムのハードコート層表面の算術平均表面粗さ（Ｒａ；単位μｍ）を、ＪＩＳ  Ｂ０６０１−１９９４に準拠して、接触型粗さ計（ミツトヨ社製，製品名「ＳＶ３０００Ｓ４」）を用いて測定される粗さ曲線より求めた。結果を表２に示す。
【０１３０】
〔試験例３〕（像鮮明度の測定）
各製造例で製造したハードコートフィルムについて、写像性測定器（スガ試験機社製，製品名「ＩＣＭ−１０Ｐ」）を使用し、ＪＩＳ  Ｋ７３７４：２００７の透過法に準拠して、５種類の光学櫛（櫛幅：０．１２５ｍｍ、０．２５ｍｍ、０．５ｍｍ、１．０ｍｍおよび２．０ｍｍ）の像鮮明度（％）を測定し、その合計値を像鮮明度として算出した。結果を表２に示す。
【０１３１】
〔試験例４〕（接触角の測定）
（１）水接触角の測定
各製造例で製造したハードコートフィルムのハードコート層表面における水接触角を、全自動式接触角測定計（協和界面科学社製，製品名「ＤＭ−７０１」）を使用して以下の条件で測定した。なお、水としては、純水を用いた。結果を表２に示す。
・環境温度：２３℃
・水の液滴量：２μｌ
・測定時間：滴下３秒後
・画像解析法：θ／２法
【０１３２】
（２）オレイン酸接触角の測定
各製造例で製造したハードコートフィルムのハードコート層表面におけるオレイン酸接触角を、全自動式接触角測定計（協和界面科学社製，製品名「ＤＭ−７０１」）を使用して以下の条件で測定した。なお、オレイン酸としては、東京化成工業社製のオレイン酸を用いた。結果を表２に示す。
・環境温度：２３℃
・オレイン酸の液滴量：２μｌ
・測定時間：滴下３秒後
・画像解析法：θ／２法
【０１３３】
〔試験例５〕（耐擦傷性の評価）
実施例および比較例で製造したハードコートフィルムのハードコート層表面について、＃００００のスチールウールを用いて、２５０ｇ／ｃｍ２の荷重で１０ｃｍ、１０往復擦った。そのハードコート層の表面を、３波長蛍光灯下で目視により確認し、以下の基準で耐擦傷性を評価した。結果を表２に示す。
Ａ：傷が確認されなかった。
Ｂ：傷が確認された。
【０１３４】
〔試験例６〕（鉛筆硬度の測定）
実施例および比較例で製造したハードコートフィルムのハードコート層表面の鉛筆硬度を、電動鉛筆引っかき硬度試験機（安田精機製作所社製，製品名「Ｎｏ．５５３−Ｍ１」）を用い、ＪＩＳ  Ｋ５６００に準拠して測定した。結果を表２に示す。
【０１３５】
〔試験例７〕（耐指紋性の評価）
（１）評価サンプルの作製
アクリル系透明両面粘着シート（リンテック社製，製品名「ＯＰＴＥＲＩＡ  ＭＯ−３００６Ｃ」，屈折率：１．４９,ヘイズ：＜１．０％）を用いて、各製造例で製造したハードコートフィルムの基材フィルム側の面と、黒色アクリル板（Ｌ*３．４２，ａ*−０．１７，ｂ*０．４０）とを貼合し、これを評価サンプルとした。
【０１３６】
（２）官能評価
上記で得られた評価サンプルのハードコート層表面に、指紋を付着させた。そして、３波長蛍光灯（１０００ｌｕｘ.）下にて、付着した指紋を目視し、以下の基準に従って指紋の視認性を評価した。なお、評価３以上が良好と判断される。結果を表２に示す。
５：付着した指紋が非常に目立ち難い
４：付着した指紋が目立ち難い
３：付着した指紋が僅かに目立つ
２：付着した指紋が目立つ
１：付着した指紋が非常に目立つ
【０１３７】
（３）オレイン酸希釈液の塗布前後における明度Ｌ*を指標とした評価
最初に、上記で得られた評価サンプルにおけるハードコート層の表面について、同時測光分光式色度計（日本電色工業社製，製品名「ＳＥ６０００」）を使用し、以下の条件で、ＣＩＥ１９７６Ｌ*ａ*ｂ*表色系により規定される明度Ｌ*（塗布前明度Ｌ*）を測定した。結果を表２に示す。
＜測定条件＞
光源：Ｃ光源
測定方法：反射測定
測定面積：φ３０ｍｍ（直径３０ｍｍの円形）
【０１３８】
一方、オレイン酸０．２ｇにエタノール９９．８ｇを加えて完全に溶解させ、これをオレイン酸希釈液とした。得られたオレイン酸希釈液を、上記で得られた評価サンプルにおけるハードコート層の表面にワイヤーバー♯２によって塗布し、２３℃、５０％ＲＨで自然乾燥させて、オレイン酸層を形成した。
【０１３９】
上記評価サンプルにおけるオレイン酸層が形成された面の明度Ｌ*（塗布前後明度Ｌ*）を、上記と同様にして測定した。結果を表２に示す。
【０１４０】
次いで、塗布後明度Ｌ*から塗布前明度Ｌ*を差し引いた変化量ΔＬ*を算出した。また、下記式に従って、明度Ｌ*の変化率（％）を算出した。結果をそれぞれ表２に示す。
変化率＝｛（塗布後明度Ｌ*−塗布前明度Ｌ*）／塗布前明度Ｌ*｝×１００
【０１４１】
【表２】
2020034416.tif 000007
【０１４２】
表２から分かるように、塗布前明度Ｌ*および塗布後明度Ｌ*を指標とすることにより、官能評価との相関性が高く、また、耐指紋性を定量的に評価することができる。さらに、製造例１〜４に係るハードコートフィルムは、耐指紋性に優れるものであった。
【０１４３】
〔試験例８〕（耐指紋性評価の再現性試験）
製造例１と同様にして、別に２枚ハードコートフィルムを製造した。なお、３枚のハードコートフィルムは、それぞれ異なる日に製造した。得られた各ハードコートフィルムについて、試験例７による耐指紋性評価を行い、その再現性を確認した。製造例１のハードコートフィルムをＮ＝１、２枚目のハードコートフィルムをＮ＝２、３枚目のハードコートフィルムをＮ＝３として、結果を表３に示す。
【０１４４】
【表３】
2020034416.tif 000008
【０１４５】
表３から分かるように、いずれのハードコートフィルムにおいても、明度Ｌ*の変化量ΔＬ*および明度Ｌ*の変化率は一定の範囲に入っており、官能評価と、明度Ｌ*の変化量ΔＬ*および明度Ｌ*の変化率との相関性が取れていた。すなわち、上記耐指紋性の評価方法によれば、耐指紋性を定量的に、かつ高い再現性で評価することができた。
【産業上の利用可能性】
【０１４６】
本発明に係る耐指紋性の評価方法は、例えばタッチパネル、特にタッチパネルの最表層に位置するハードコートフィルムの耐指紋性を評価するのに好適である。また、本発明に係る光学部材は、例えばタッチパネルの最表層に位置するハードコートフィルムとして好適である。
【符号の説明】
【０１４７】
１…光学部材
１１…基材
１２…ハードコート層
【図１】
2020034416.tif 000009